СПОСОБ ОТВЕРЖДЕНИЯ КОМПОЗИТНОГО ИЗДЕЛИЯ С ИСПОЛЬЗОВАНИЕМ ПЕРЕПАДА ВАКУУМА

1. Способ предотвращения просачивания через уплотнитель внутренней камеры вакуумного мешка во время отверждения композитной укладки, включающий:
приложение давления вакуума внутреннего мешка к внутренней камере мешка и давления внешнего вакуума к внешней вакуумной камере, при этом внутренняя камера мешка образована вакуумным мешком, покрывающим композитную укладку и загерметизированным относительно формовочного приспособления, а давление вакуума внутреннего мешка не меньше, чем давление внешнего вакуума;
увеличение температуры композитной укладки до повышенной температуры для инициирования периода выдерживания при температуре;
вентилирование внешней вакуумной камеры соединением с атмосферой для инициирования периода вентилирования внешней вакуумной камеры в течение периода выдерживания при температуре;
приложение давления сжатия к уплотнителю внутренней камеры мешка в течение периода вентилирования внешней вакуумной камеры и
повторное приложение давления внешнего вакуума к внешней вакуумной камере для завершения периода вентилирования внешней вакуумной камеры.
2. Способ по п. 1, дополнительно включающий:
набрасывание мешка на композитную укладку с ее размещением под внутренней камерой вакуумного мешка.
3. Способ по п. 1, дополнительно включающий:
герметизацию жесткого кожуха относительно формовочного приспособления таким образом, что кожух покрывает вакуумный мешок с образованием внешней вакуумной камеры.
4. Способ по п. 1, дополнительно включающий:
откачивание влаги, воздуха и/или летучих веществ из композитной укладки по направлению к вакуумному отверстию мешка в течение периода выдерживания при температуре.
5. Способ по п. 1, согласно которому:
уплотнитель внутренней камеры мешка первоначально представляет собой неотвержденный герметик, который отверждается с течением времени.
6. Способ по п. 5, согласно которому:
неотвержденный герметик представляет собой бутилкаучуковый герметик.
7. Способ по п. 1, согласно которому этап приложения давления вакуума внутреннего мешка и давления внешнего вакуума включает:
приложение давления вакуума внутреннего мешка на уровне, равном давлению внешнего вакуума.
8. Способ по п. 1, согласно которому этап приложения давления вакуума внутреннего мешка и давления внешнего вакуума включает:
приложение давления вакуума внутреннего мешка на уровне, который на 0,5-1,5 дюймов (12,7-38,1 мм) ртутного столба выше, чем давление внешнего вакуума.
9. Способ по п. 1, согласно которому этап вентилирования внешней вакуумной камеры соединением с атмосферой включает:
инициирование периода вентилирования внешней вакуумной камеры, когда все места композитной укладки находятся при указанной повышенной температуре в пределах 10°F (5,5°C).
10. Способ по п. 1, согласно которому композитная укладка включает в себя термопары, установленные в различных местах на композитной укладке, а этап вентилирования внешней вакуумной камеры соединением с атмосферой включает:
инициирование периода вентилирования внешней вакуумной камеры, когда температура, измеренная всеми термопарами, достигает указанной повышенной температуры.
11. Способ по п. 1, согласно которому этап приложения давления сжатия к уплотнителю внутренней камеры мешка в течение периода вентилирования внешней вакуумной камеры включает:
откачивание воздуха и летучих веществ из уплотнителя внутренней камеры мешка по направлению к вакуумному отверстию мешка и/или вакуумному отверстию кожуха.
12. Способ по п. 1, согласно которому уплотнитель внутренней камеры мешка вспенивается по меньшей мере во время приложения давления внешнего вакуума,
причем этап приложения давления сжатия к уплотнителю внутренней камеры мешка включает:
продолжение периода вентилирования внешней вакуумной камеры до прекращения вспенивания уплотнителя внутренней камеры мешка.
13. Способ по п. 1, согласно которому этап приложения давления сжатия к уплотнителю внутренней камеры мешка включает:
продолжение периода вентилирования внешней вакуумной камеры до тех пор, пока не произойдет консолидация композитной укладки до уровня, не превышающего 20% от общей величины консолидации отвержденной композитной укладки.
14. Способ по п. 1, согласно которому этап повторного приложения давления внешнего вакуума к внешней вакуумной камере включает:
повторное приложение давления внешнего вакуума к внешней вакуумной камере на том же уровне, что и перед периодом вентилирования внешней вакуумной камеры.
15. Способ по п. 1, дополнительно включающий:
повторное вентилирование внешней вакуумной камеры соединением с атмосферой после завершения периода вентилирования внешней вакуумной камеры.